Semelle de chaussure comprenant une composition de caoutchouc à base d’au moins : - une matrice élastomère comprenant au moins 70 pce d’un polyisoprène comportant un taux massique de liaisons 1,4-cis d'au moins 90% de la masse du polyisoprène, - 30 à 95 pce de silice, - un agent de couplage de la silice au polyisoprène, - 1 à 60 pce d’au moins un agent plastifiant choisi parmi les plastifiants liquides à 20°C, les résines plastifiantes hydrocarbonées dont la Tg est supérieure à 20°C et leurs mélanges, lesdits plastifiants liquides à 20°C étant choisis dans le groupe constitué par les huiles végétales, lesdites résines plastifiantes hydrocarbonées dont la Tg est supérieure à 20°C étant choisies dans le groupe constitué par les résines d’homopolymères ou copolymères terpène, le taux de silice étant supérieur au taux de l’au moins un agent plastifiant, - un système de réticulation. Semelle de chaussure selon la revendication 1, dans laquelle le polyisoprène est choisi dans le groupe constitué par le caoutchouc naturel, les polyisoprènes de synthèse et leurs mélanges, de préférence le polyisoprène est un caoutchouc naturel. Semelle de chaussure selon l’une quelconque des revendications précédentes, dans laquelle le taux du polyisoprène, dans la composition de caoutchouc, est d’au moins 80 pce, de préférence d’au moins 90 pce, de préférence de 100 pce. Semelle de chaussure selon l’une quelconque des revendications précédentes, dans laquelle le taux de silice, dans la composition de caoutchouc, est compris dans un domaine allant de 45 à 90 pce, de préférence de 50 à 80 pce, de préférence de 55 à 70 pce. Semelle de chaussure selon l’une quelconque des revendications précédentes, dans laquelle le plastifiant liquide à 20°C est une huile végétale choisie dans le groupe constitué par les huiles de lin, carthame, soja, maïs, coton, navette, ricin, abrasin, pin, tournesol, palme, olive, noix de coco, arachide, pépin de raisin et leurs mélanges, de préférence une huile végétale choisie dans le groupe constitué par les huiles de tournesol et leurs mélanges. Semelle de chaussure selon l’une quelconque des revendications précédentes, dans laquelle le plastifiant liquide à 20°C comprend de 45% à 100% en poids, de triester d’acide gras insaturé de glycérol, l’acide gras du triester d’acide gras insaturé de glycérol étant préférentiellement choisi dans le groupe constitué par l'acide oléique, l'acide linoléique, l'acide linolénique et leurs mélanges. Semelle de chaussure selon l’une quelconque des revendications précédentes, dans laquelle l’au moins un agent plastifiant est un plastifiant liquide à 20°C qui est une huile végétale ou un mélange d’huiles végétales. Semelle de chaussure selon l’une quelconque des revendications 1 à 4, dans laquelle l’au moins un agent plastifiant est une résine plastifiante hydrocarbonée dont la Tg est supérieure à 20°C qui est une résine d’homopolymère ou copolymères terpène ou un de leurs mélanges. Semelle de chaussure selon l’une quelconque des revendications précédentes, dans laquelle le taux de l’au moins un agent plastifiant, dans la composition de caoutchouc, est compris dans un domaine allant de 5 à 45 pce, de préférence de 6 à 40 pce, de préférence de 7 à 30 pce. Semelle de chaussure selon l’une quelconque des revendications précédentes, dans laquelle le taux de silice moins le taux de l’au moins un agent plastifiant, dans la composition de caoutchouc, est compris dans un domaine allant de 35 à 65 pce, de préférence de 40 à 60 pce, de préférence de 42 à 58 pce. Semelle de chaussure selon l’une quelconque des revendications précédentes, dans laquelle le système de réticulation comprend du soufre moléculaire et/ou au moins un agent donneur de soufre, et comprend au moins un accélérateur de vulcanisation choisi parmi les accélérateurs du type thiazoles, des accélérateurs de types sulfénamides, thiurames, dithiocarbamates, dithiophosphates, thiourées, xanthates et leurs mélanges. Semelle de chaussure selon l’une quelconque des revendications 1 à 10, dans laquelle le système de réticulation comprend du soufre moléculaire et/ou au moins un agent donneur de soufre, et comprend au moins un accélérateur de vulcanisation choisi dans le groupe constitué par le disulfure de 2-mercaptobenzothiazyle (MBTS), le N-cyclohexyl-2-benzothiazyle sulfénamide (CBS), le N,N’-dicyclohexyl-2-benzothiazyle sulfénamide (DCBS), le N-ter-butyl-2-benzothiazyle sulfénamide (TBBS), le N-ter-butyl-2-benzothiazyle sulfénimide (TBSI), le disulfure de morpholine, le N-morpholino-2-benzothiazyle sulfénamide (MBS), le dibutylthiourée (DBTU), et les mélanges de ces composés, et au moins un ultra-accélérateur de vulcanisation choisi dans le groupe constitué par le disulfure de tetrabenzylthiurame (TBzTD), le monosulfure de tétraméthyl thiurame (TMTM), le disulfure de tétraméthyl thiurame (TMTD), le disulfure de tétraéthyl thiurame (TETD), , le disulfure de tétra isobutyl thiurame (TiBTD), le tétrasulfure de dipentaméthylène thiurame (DPTT), le dibutyl dithiocarbamate de zinc (ZDBC), le diéthyl dithiocarbamate de zinc, le diméthyl dithiocarbamate de zinc, le diméthyl dithiocarbamate de cuivre, le diéthyl ditiocarbamate de tellure (TDEC), le dibenzyl dithiocarbamate de zinc (ZBED), le di-isononyl dithiocarbamate de zinc, le pentaméthylène dithiocarbamate de zinc, le dibenzyldithiocarbamate de zinc (ZBEC), l’iso-propyl xanthate de zinc (ZIX), le butyle xanthate de zinc (ZBX), l’éthyle xanthate de sodium (SEX), l’iso-butyle xanthate de sodium (SIBX), l’iso-propyle xanthate de sodium (SIPX), le n-butyl xanthate de sodium (SNBX), l’amyle xanthate de sodium (SAX), l’éthyle xanthate de potassium (PEX), l’amyle xanthate de potassium (PAX), le 2-éthylhexylphosphorodithioate de zinc (ZDT/S), et les mélanges de ces composés. Semelle de chaussure selon l’une quelconque des revendications 1 à 10, dans laquelle le système de réticulation comprend du soufre moléculaire et/ou au moins un agent donneur de soufre, et comprend du N-cyclohexyl-2-benzothiazyle sulfénamide (CBS), et du disulfure de tetrabenzylthiurame (TBzTD). Semelle de chaussure selon l’une quelconque des revendications précédentes, dans laquelle le taux de soufre, dans la composition de caoutchouc, est compris dans un domaine allant de 0,5 à 12 pce, de préférence de 1 à 10 pce, et le taux total d’accélérateur de vulcanisation est compris dans un domaine allant de 0,5 à 12 pce, de préférence de 1 à 10 pce. Semelle de chaussure selon l’une quelconque des revendications précédentes, dans laquelle la composition est présente dans, de préférence constitue, la semelle d’usure de la chaussure.